본 발명 에 사용 되 는 폴리비닐 아세탈 ( B ) 의 아세탈 화도 는 , 바람직 하 게 는 55 내지 88 몰 % 이 다 . 아세탈 화도 가 55 몰 % 미만 인 폴리비닐 아세탈 ( B ) 은 , 제조 비용 이 높 고 , 입수 가 용이 하 지 않 으며 , 또한 용융 가공 성 이 부족 하 다 . 한편 , 아세탈 화도 가 88 몰 % 을 초과 하 는 폴리비닐 아세탈 ( B ) 은 , 제조 가 매우 어렵 고 , 제 조시 에 , 아세탈 화 반응 에 긴 시간 을 필요 로 하 기 때문 에 경제 적 이 지 않 다 . 폴리비닐 아세탈 ( B ) 의 아세탈 화도 는 , 보다 바람직 하 게 는 60 몰 % 이상 이 며 , 더욱 바람직 하 게 는 70 몰 % 이상 이 며 , 특히 바람직 하 게 는 75 몰 % 이상 이 다 . 폴리비닐 아세탈 ( B ) 의 아세탈 화도 가 낮 을수록 , 폴리비닐 아세탈 ( B ) 의 하이드록실기 의 비율 이 커져 유리 와 의 접착성 은 우위 이 지만 , 한편 으로 열가소성 탄성 중합체 ( A ) 와 의 친화성 이나 상용 성 이 낮 아 져 폴리비닐 아세탈 ( B ) 의 분산 입자 직경 이 크 고 , 또한 유리 접착 성 형체 에 있 어서 유리 계면 에 존재 하 는 폴리비닐 아세탈 ( B ) 층 의 두께 가 두꺼워진다 . 열 가소 성 탄성 중합체 ( A ) 와 의 친화성 이나 상용 성 이 저하 되 는 영향 이 강하 게 작용 하 는 결과 로서 , 후술 하 는 이유 에 의해 , 열 가소 성 중합체 조성물 의 탄성 , 역학 특성 이 저하 되 는 동시 에 , 충분 한 유리 와 의 접착 강도 가 수득 되 기 어려워진다 .